(57)【特許請求の範囲】
【請求項１】
中空糸状の第１の炭素膜と、
前記第１の炭素膜の外表面に設けられた第２の炭素膜と、を備え、
前記第２の炭素膜は、金属元素と、硫黄元素とを含み、
前記第２の炭素膜の金属元素含有量は、前記第１の炭素膜の金属元素含有量よりも多く、
前記第２の炭素膜の硫黄元素含有量は、前記第１の炭素膜の硫黄元素含有量よりも多い、中空糸炭素膜。
【請求項２】
前記第２の炭素膜の前駆体ポリマーは、スルホン酸基を含有する、請求項１に記載の中空糸炭素膜。
【請求項３】
前記スルホン酸基を含有するポリマーは、下記の式（Ｉ）で表わされる繰り返し単位Ａと、下記の式（ＩＩ）で表わされる繰り返し単位Ｂとの繰り返し構造を有しており、
【化１】
0005853530.tif 000011
【化２】
0005853530.tif 000012
前記式（Ｉ）および前記式（ＩＩ）において、それぞれ、ｍおよびｎはそれぞれ１以上の自然数を示し、前記式（ＩＩ）において、Ｒ1およびＲ2は、それぞれ独立に、−ＳＯ3Ｍ、−ＳＯ3Ｈまたは水素原子を示し、Ｍは金属元素を示し、Ｒ1およびＲ2は同時に水素原子を示さず、
前記繰り返し単位Ａと前記繰り返し単位Ｂとの総数に対する前記繰り返し単位Ｂの数の百分率の割合が、１５％よりも大きく、１００％よりも小さい、請求項２に記載の中空糸炭素膜。
【請求項４】
前記第２の炭素膜の広角Ｘ線回折法によって測定されたＸ線回折ピークの散乱ベクトルｑが５ｎｍ-1〜５０ｎｍ-1となる範囲内に、炭素構造に由来するＸ線回折ピーク以外のＸ線回折ピークが存在する、請求項１から３のいずれかに記載の中空糸炭素膜。
【請求項５】
前記第２の炭素膜の厚さは、５００ｎｍ以上１０μｍ以下である、請求項１から４のいずれかに記載の中空糸炭素膜。
【請求項６】
前記第２の炭素膜は、前記第１の炭素膜よりも高い親水性を有する、請求項１から５のいずれかに記載の中空糸炭素膜。
【請求項７】
請求項１から６のいずれかに記載の中空糸炭素膜を含む、分離膜モジュール。
【請求項８】
請求項１から６のいずれかに記載の中空糸炭素膜を製造する方法であって、
前記第１の炭素膜の前駆体ポリマーである第１の前駆体ポリマーを準備する工程と、
前記第２の炭素膜の前駆体ポリマーである第２の前駆体ポリマーを準備する工程と、
前記第１の前駆体ポリマーを中空糸状に成形する工程と、
中空糸状に成形された前記第１の前駆体ポリマーの外表面上に第２の前駆体ポリマーを設置することによって中空糸炭素膜前駆体を形成する工程と、
前記中空糸炭素膜前駆体を炭素化処理する工程と、を含む、中空糸炭素膜の製造方法。
【請求項９】
前記第２の前駆体ポリマーは、スルホン酸基を含有する、請求項８に記載の中空糸炭素膜の製造方法。
【請求項１０】
前記スルホン酸基を含有するポリマーは、下記の式（Ｉ）で表わされる繰り返し単位Ａと、下記の式（ＩＩ）で表わされる繰り返し単位Ｂとの繰り返し構造を有しており、
【化３】
0005853530.tif 000013
【化４】
0005853530.tif 000014
前記式（Ｉ）および前記式（ＩＩ）において、それぞれ、ｍおよびｎはそれぞれ１以上の自然数を示し、前記式（ＩＩ）において、Ｒ1およびＲ2は、それぞれ独立に、−ＳＯ3Ｍ、−ＳＯ3Ｈまたは水素原子を示し、Ｍは金属元素を示し、Ｒ1およびＲ2は同時に水素原子を示さず、
前記繰り返し単位Ａと前記繰り返し単位Ｂとの総数に対する前記繰り返し単位Ｂの数の百分率の割合が、１５％よりも大きく、１００％よりも小さい、請求項９に記載の中空糸炭素膜の製造方法。
【請求項１１】
前記第１の前駆体ポリマーは、スルホン酸基を有さないポリフェニレンオキサイドであり、
前記第２の前駆体ポリマーは、スルホン化ポリフェニレンオキサイドである、請求項８から１０のいずれかに記載の中空糸炭素膜の製造方法。
【請求項１２】
前記炭素化処理する工程の前に、前記中空糸炭素膜前駆体を耐炎化処理する工程をさらに含む、請求項８から１１のいずれかに記載の中空糸炭素膜の製造方法。
【発明の詳細な説明】
【技術分野】
【０００１】
本発明は、中空糸炭素膜、分離膜モジュールおよび中空糸炭素膜の製造方法に関する。
【背景技術】
【０００２】
中空糸状に成形されたポリマーを炭化して得られる中空糸炭素膜は、耐熱性および耐薬品性に優れており、浸透気化分離法によって、水を含む有機溶媒から水を分離することができる分離膜モジュール等の装置に好適に用いることができる。
【０００３】
たとえば特許文献１には、スルホン化ポリフェニレンオキサイドを含む製膜原液を二重管環状構造の中空糸紡糸ノズルの外管から水凝固浴中に押し出して前駆体高分子膜を作製し、この前駆体高分子膜を不融化処理した後に炭化することによって得られた中空糸炭素膜が開示されている。
【０００４】
特許文献２には、中空糸状のスルホン化ポリフェニレンオキサイドを含む前駆体高分子膜に金属イオンを導入し、不融化処理した後に炭化することによって得られた、金属イオンを導入した中空糸炭素膜が開示されている。
【０００５】
特許文献３には、ポリフェニレンオキサイドを含む前駆体高分子膜を不融化処理した後に炭化することによって得られた中空糸炭素膜が開示されている。
【０００６】
また、支持体としてのアルミナ等の多孔質基材の表面に炭素膜を設けることによって形成された分離膜も知られている。
【０００７】
たとえば特許文献４には、円筒状多孔質アルミナ管をフェノール樹脂溶液に浸漬して乾燥させてフェノール樹脂皮膜を形成し、このフェノール樹脂皮膜を加熱することによって形成された炭素膜を含む分子ふるい炭素膜が開示されている。
【０００８】
特許文献５には、モノリス形状のアルミナ多孔質体からなる多孔質基材にポリイミド樹脂前駆体ワニスを含む下地層前駆体形成溶液をディップコートして下地層前駆体配設体を形成した後に、リグニンを含む分離層前駆体形成用溶液をディップコートして乾燥させ、炭化することによって形成された炭素膜積層体が開示されている。
【先行技術文献】
【特許文献】
【０００９】
【特許文献１】特開２００９−３４６１４号公報
【特許文献２】特開２０１０−２６９２２９号公報
【特許文献３】特開２００６−２３１０９５号公報
【特許文献４】特許第３６４７９８５号公報
【特許文献５】特表２０１０−５１０８７０号公報
【発明の概要】
【発明が解決しようとする課題】
【００１０】
浸透気化分離法によって、水を含む有機溶媒から水を分離する場合の中空糸炭素膜としては、中空糸炭素膜の水の分離性能と透過性能の双方が良好であることが求められている。
【００１１】
しかしながら、特許文献１にしたがって中空糸炭素膜を作製したところ、浸透気化分離法による水の分離性能は非常に優れるが、中空糸炭素膜全体が緻密化するため、中空部への水の透過性能が十分ではないという問題があった。
【００１２】
また、特許文献１の実施例に記載されているように、高いスルホン化度（たとえばスルホン化度ＤＳ＝４５%）のスルホン化ポリフェニレンオキサイドを含む製膜原液を中空糸紡糸ノズルから凝固浴中に押し出して中空糸状の前駆体高分子膜を作製した場合には、紡糸工程中で、前駆体高分子膜が多量に水分を含む結果、前駆体高分子膜の強度が低くなってしまい、前駆体高分子膜の大量生産時の取り扱いに困難を生じる。さらに、紡糸工程後の乾燥工程において前駆体高分子膜同士が接着しやすいため、中空糸炭素膜の大量生産時の取り扱いが困難となるという問題もあった。
【００１３】
特許文献２に記載の中空糸炭素膜においても、中空糸炭素膜の構造全体が緻密化することによる水の透過性能の低下を避けることができない。また、高いスルホン化度のスルホン化ポリフェニレンオキサイドを含む製膜原液を紡糸した際にも、特許文献１と同様に、紡糸工程後の乾燥工程において前駆体高分子膜同士が接着しやすい等の前駆体高分子膜および中空糸炭素膜の大量生産時の取り扱いが困難となるという問題が生じる。
【００１４】
特許文献３に記載の中空糸炭素膜は、細孔径が比較的大きく、かつ細孔内の疎水性が高いために、中空部へ水が容易に透過しやすい構造であると考えられる。しかしながら、実際に、浸透気化分離法によって、親水性の低い物質を溶媒とする水溶液から水を分離した場合には、親水性の低い溶媒が細孔内に容易に侵入し、細孔内に吸着されて、水が透過せず、結果的に水の透過性能が悪くなるという問題があった。さらに、細孔内に吸着された溶媒により、中空糸炭素膜が膨潤して破損しやすくなるという問題もあった。
【００１５】
また、特許文献４に記載の分子ふるい炭素膜および特許文献５に記載の炭素膜積層体は、それぞれ、多孔質基材を支持体として用いる必要があるため、分離膜モジュール等の装置が大型化して、高コスト化するという問題があった。さらに、特許文献４に記載の分子ふるい炭素膜および特許文献５に記載の炭素膜積層体は、それぞれ、多孔質基材の表面に未硬化の樹脂ポリマーを塗布して炭化することによって作製されるため、多孔質基材から炭素膜が剥離したり、多孔質基材と炭素膜との熱膨張係数の違いに起因して炭素膜にクラックが生じたりするため、製造が困難であるという問題もあった。
【００１６】
上記の事情に鑑みて、本発明の目的は、製造が容易であり、装置の小型化が可能で、水の分離性能および透過性能に優れた中空糸炭素膜、それを用いた分離膜モジュールおよびその中空糸炭素膜の製造方法を提供することにある。
【課題を解決するための手段】
【００１７】
本発明は、中空糸状の第１の炭素膜と、第１の炭素膜の外表面に設けられた第２の炭素膜と、を備え、第２の炭素膜は、金属元素と、硫黄元素とを含み、第２の炭素膜の金属元素含有量は、第１の炭素膜の金属元素含有量よりも多く、第２の炭素膜の硫黄元素含有量は、第１の炭素膜の硫黄元素含有量よりも多い、中空糸炭素膜である。
【００１９】
また、本発明の中空糸炭素膜においては、第２の炭素膜の前駆体ポリマーが、スルホン酸基を含有することが好ましい。
【００２０】
また、本発明の中空糸炭素膜において、スルホン酸基を含有するポリマーは、下記の式（Ｉ）で表わされる繰り返し単位Ａと、下記の式（ＩＩ）で表わされる繰り返し単位Ｂとの繰り返し構造を有しており、
【００２１】
【化１】
0005853530.tif 000002
【００２２】
【化２】
0005853530.tif 000003
【００２３】
式（Ｉ）および式（ＩＩ）において、それぞれ、ｍおよびｎはそれぞれ１以上の自然数を示し、前記式（ＩＩ）において、Ｒ1およびＲ2は、それぞれ独立に、−ＳＯ3Ｍ、−ＳＯ3Ｈまたは水素原子を示し、Ｍは金属元素を示し、Ｒ1およびＲ2は同時に水素原子を示さず、繰り返し単位Ａと繰り返し単位Ｂとの総数に対する繰り返し単位Ｂの数の百分率の割合が、１５％よりも大きく、１００％よりも小さいことが好ましい。
【００２４】
また、本発明の中空糸炭素膜において、第２の炭素膜の広角Ｘ線回折法によって測定されたＸ線回折ピークの散乱ベクトルｑが５ｎｍ-1〜５０ｎｍ-1となる範囲内に、炭素構造に由来するＸ線回折ピーク以外のＸ線回折ピークが存在することが好ましい。
【００２５】
また、本発明の中空糸炭素膜において、第２の炭素膜の厚さは、５００ｎｍ以上１０μｍ以下であることが好ましい。
【００２６】
また、本発明の中空糸炭素膜において、第２の炭素膜は、第１の炭素膜よりも高い親水性を有することが好ましい。
【００２７】
また、本発明は、上記のいずれかの中空糸炭素膜を含む分離膜モジュールである。
また、本発明は、上記のいずれかの中空糸炭素膜を製造する方法であって、第１の炭素膜の前駆体ポリマーである第１の前駆体ポリマーを準備する工程と、第２の炭素膜の前駆体ポリマーである第２の前駆体ポリマーを準備する工程と、第１の前駆体ポリマーを中空糸状に成形する工程と、中空糸状に成形された第１の前駆体ポリマーの外表面に第２の前駆体ポリマーを設置することによって中空糸炭素膜前駆体を形成する工程と、中空糸炭素膜前駆体を炭素化処理する工程とを含む中空糸炭素膜の製造方法である。
【００２８】
ここで、本発明の中空糸炭素膜の製造方法において、第２の前駆体ポリマーは、スルホン酸基を含有することが好ましい。
【００２９】
また、本発明の中空糸炭素膜の製造方法において、スルホン酸基を含有するポリマーは、下記の式（Ｉ）で表わされる繰り返し単位Ａと、下記の式（ＩＩ）で表わされる繰り返し単位Ｂとの繰り返し構造を有しており、
【００３０】
【化３】
0005853530.tif 000004
【００３１】
【化４】
0005853530.tif 000005
【００３２】
式（Ｉ）および式（ＩＩ）において、それぞれ、ｍおよびｎはそれぞれ１以上の自然数を示し、式（ＩＩ）において、Ｒ1およびＲ2は、それぞれ独立に、−ＳＯ3Ｍ、−ＳＯ3Ｈまたは水素原子を示し、Ｍは金属元素を示し、Ｒ1およびＲ2は同時に水素原子を示さず、繰り返し単位Ａと繰り返し単位Ｂとの総数に対する繰り返し単位Ｂの数の百分率の割合が、１５％よりも大きく、１００％よりも小さいことが好ましい。
【００３３】
ここで、本発明の中空糸炭素膜の製造方法において、第１の前駆体ポリマーは、スルホン酸基を有さないポリフェニレンオキサイドであり、第２の前駆体ポリマーは、スルホン化ポリフェニレンオキサイドであることが好ましい。
【００３４】
また、本発明の中空糸炭素膜の製造方法は、炭素化処理する工程の前に、中空糸炭素膜前駆体を耐炎化処理する工程をさらに含むことが好ましい。
【発明の効果】
【００３５】
本発明によれば、製造が容易であり、装置の小型化が可能で、水の分離性能および透過性能に優れた中空糸炭素膜、それを用いた分離膜モジュールおよびその中空糸炭素膜の製造方法を提供することができる。
【図面の簡単な説明】
【００３６】
【図１】本発明の中空糸炭素膜の一例の模式的な断面図である。
【図２】（ａ）は、図１のＩＩａ−ＩＩａに沿った模式的な断面図であり、（ｂ）は、（ａ）に示す中空糸炭素膜の部分断面図の一例であり、（ｃ）は、（ｂ）に示す第１の炭素膜と第２の炭素膜とのそれぞれの膜厚方向における金属元素含有量（質量％）と硫黄元素含有量（質量％）との関係の一例を示す図である。
【図３】図１に示す中空糸炭素膜の製造方法の一例のフローチャートである。
【図４】本発明の分離膜モジュールの一例の模式的な断面図である。
【図５】実施例１の中空糸炭素膜のＳＥＭ（Scanning Electron Microscope）像である。
【図６】実施例１の中空糸炭素膜の他のＳＥＭ像である。
【図７】実施例１の中空糸炭素膜の他のＳＥＭ像である。
【図８】（ａ）は、実施例１の中空糸炭素膜の元素組成の分析が行なわれた領域を示す図であり、（ｂ）は、実施例１の中空糸炭素膜のエネルギー分散型Ｘ線分光法による元素組成の分析結果を示す図であり、（ｃ）は、実施例１の中空糸炭素膜の第１の炭素膜および第２の炭素膜のそれぞれの元素分析の結果を示す図である。
【図９】実施例１の中空糸炭素膜の第２の炭素膜および比較例１の中空糸炭素膜の第１の炭素膜のそれぞれの広角Ｘ線回折法により得られたＸ線回折強度分布を示すＸ線回折プロファイルを比較した例を示す。
【図１０】実施例１〜７および比較例１〜３の中空糸炭素膜の浸透気化分離法による水の分離性能および透過性能の評価に用いた浸透気化分離装置の模式的な構成図である。
【発明を実施するための形態】
【００３７】
以下、本発明の実施の形態について説明する。なお、本発明の図面において、同一の参照符号は、同一部分または相当部分を表わすものとする。
【００３８】
＜中空糸炭素膜＞
図１に、本発明の中空糸炭素膜の一例の模式的な断面図を示し、図２（ａ）に図１のＩＩａ−ＩＩａに沿った模式的な断面図を示す。図１および図２（ａ）に示すように、中空糸炭素膜１０は、中空部３を有する中空糸状の第１の炭素膜１と、第１の炭素膜１の外表面に設けられた第２の炭素膜２とを備えている。
【００３９】
第１の炭素膜１としては、炭素を主成分として含む多孔質膜を用いることができる。第１の炭素膜１は、炭素を主成分として含むものであれば、炭素以外の成分を含んでいてもよい。第１の炭素膜１中における炭素の含有量は、７０質量％以上であることが好ましく、８０質量％以上であることがより好ましく、９０質量％以上であることがさらに好ましい。なお、本明細書において、「主成分」とは、膜の構成成分中において含有量（質量％）が最も大きい成分のことを意味する。
【００４０】
第２の炭素膜２としては、炭素を主成分として含むとともに、金属元素および硫黄元素をも含む多孔質膜を用いることができる。第２の炭素膜２も、炭素を主成分として含むとともに、金属元素および硫黄元素を含むものであれば、炭素、金属元素および硫黄元素以外の成分を含んでいてもよい。第２の炭素膜２中における炭素の含有量は、５０質量％以上であることが好ましく、８０質量％以上であることがより好ましく、９０質量％以上であることがさらに好ましい。
【００４１】
中空糸炭素膜１０においては、外側の第２の炭素膜２に、有機溶媒と水との混合液を接触させ、第２の炭素膜２で水が選択的に分離されて第２の炭素膜２中に取り込まれる。ここで、有機溶媒の種類は特に限定されないが、たとえば、エタノール、イソプロパノール、酢酸エチル、アセトンまたはテトラヒドロフランなどである。第２の炭素膜２中に取り込まれた水は、第２の炭素膜２中を拡散し、内側の第１の炭素膜１に移行する。そして、第１の炭素膜１に取り込まれた水は、第１の炭素膜１中を拡散し、第１の炭素膜１から中空部３に移行する。このように中空糸炭素膜１０においては、第２の炭素膜２では水を効率的に分離する性能が要求され、第１の炭素膜では水を効率的に中空部３に透過させる性能が要求されることになる。
【００４２】
本発明者らが、上記の課題を解決すべく、鋭意検討を行なった結果、内側の第１の炭素膜１と外側の第２の炭素膜２との複合構造からなる中空糸炭素膜１０とし、炭素を主成分とする第２の炭素膜２に金属元素および硫黄元素を含有させることによって、浸透気化分離法による有機溶媒と水との混合液からの水の分離性能および透過性能に優れ、製造が容易であり、かつ装置の小型化が可能な自立型の中空糸炭素膜１０とすることができることを見い出したことによるものである。
【００４３】
なお、中空糸炭素膜１０の構成成分およびその含有量は、たとえば、エネルギー分散型Ｘ線分光法（Energy Dispersive X-ray spectroscopy;ＥＤＳ）により、それぞれ特定することができる。
【００４４】
図２（ｂ）に、図２（ａ）に示す中空糸炭素膜１０の部分断面図の一例を示す。図２（ｂ）に示すように、第１の炭素膜１は厚さＴ１を有し、第２の炭素膜２は厚さＴ２を有している。
【００４５】
第１の炭素膜１の厚さＴ１は、特に限定されないが、たとえば、支持体として機能する程度に機械的強度を有するとともに、水の透過性能が高くなる厚さとすることができる。第２の炭素膜２の厚さＴ２も、特に限定されないが、たとえば、水の透過性能が高くなる程度の薄さと、後述する第２の前駆体ポリマーの塗布ムラやダストの付着によって生じ得る欠陥が水の分離性能に影響しない程度の厚さとを兼ね備える厚さとすることができる。
【００４６】
第２の炭素膜２の厚さＴ２は、５００ｎｍ以上１０μｍ以下であることが好ましく、７５０ｎｍ以上７μｍ以下であることがより好ましく、１μｍ以上５μｍ以下であることがさらに好ましい。第２の炭素膜２の厚さＴ２が５００ｎｍ以上１０μｍ以下である場合、特に７５０ｎｍ以上７μｍ以下である場合には、さらに１μｍ以上５μｍ以下である場合には、中空糸炭素膜１０の水の分離性能および透過性能が共に優れる傾向が大きくなる。
【００４７】
第１の炭素膜１と第２の炭素膜２との総膜厚（Ｔ１＋Ｔ２）は、１μｍ以上５０μｍ以下とすることが好ましく、５μｍ以上２０μｍ以下とすることがより好ましい。第１の炭素膜１と第２の炭素膜２との総膜厚（Ｔ１＋Ｔ２）が１μｍ以上５０μｍ以下である場合、特に５μｍ以上２０μｍ以下である場合には、中空糸炭素膜１０の水の分離性能および透過性能が共に優れる傾向が大きくなる。
【００４８】
また、中空糸炭素膜１０の水の分離性能および透過性能を共に優れたものとする観点からは、中空糸炭素膜１０の外径は、５０μｍ以上５００μｍ以下とすることが好ましく、１００μｍ以上４００μｍ以下とすることがより好ましい。
【００４９】
なお、第１の炭素膜１の厚さＴ１、第２の炭素膜２の厚さＴ２、第１の炭素膜１と第２の炭素膜２との総膜厚（Ｔ１＋Ｔ２）、および中空糸炭素膜１０の外径は、それぞれ、たとえば、走査型電子顕微鏡（ＳＥＭ）により測定することができる。
【００５０】
図２（ｃ）に、図２（ｂ）に示す第１の炭素膜１と第２の炭素膜２とのそれぞれの膜厚方向における金属元素含有量（質量％）と硫黄元素含有量（質量％）との関係の一例を示す。図２（ｃ）の横軸が第２の炭素膜２から第１の炭素膜１への膜厚方向を示しており、図２（ｃ）の縦軸が金属元素および硫黄元素のそれぞれの含有量（質量％）を示している。なお、図２（ｃ）において、実線が金属元素含有量（質量％）を示し、破線が硫黄元素含有量（質量％）を示している。
【００５１】
たとえば図２（ｃ）に示すように、中空糸炭素膜１０においては、第２の炭素膜２の金属元素含有量（質量％）が第１の炭素膜１の金属元素含有量（質量％）よりも多くなっているとともに、第２の炭素膜２の硫黄元素含有量（質量％）が第１の炭素膜１の硫黄元素含有量（質量％）よりも多くなっていることが好ましい。この場合には、中空糸炭素膜１０の水の分離性能および透過性能をさらに優れたものとすることができる。なお、上記において、第１の炭素膜１の金属元素含有量（質量％）および硫黄元素含有量（質量％）は、それぞれ、０（質量％）であってもよい。
【００５２】
ここで、第１の炭素膜１および第２の炭素膜２に含まれ得る金属元素は、特に限定されず、たとえばナトリウム、カリウム、またはマグネシウムなどが挙げられる。第２の炭素膜２の金属元素含有量は、０．１質量％以上３０質量％以下であることが好ましく、第１の炭素膜１の金属元素含有量は、第２の炭素膜２の金属元素含有量よりも少なく、かつ０質量％以上１０質量％以下であることが好ましい。この場合には、中空糸炭素膜１０の水の分離性能および透過性能が向上する傾向にある。
【００５３】
また、第２の炭素膜２の硫黄元素含有量は、０．１質量％以上３０質量％以下であることが好ましく、第１の炭素膜１の硫黄元素含有量は、第２の炭素膜２の硫黄元素含有量よりも少ないことが好ましい。この場合には、中空糸炭素膜１０の水の分離性能および透過性能が向上する傾向にある。
【００５４】
なお、第１の炭素膜１の金属元素含有量、第２の炭素膜２の金属元素含有量、第２の炭素膜２の硫黄元素含有量および第２の炭素膜１の硫黄元素含有量は、それぞれ、たとえば、エネルギー分散型Ｘ線分光法により特定することができる。
【００５５】
また、後述するように、中空糸炭素膜１０の第２の炭素膜２の広角Ｘ線回折法によって測定されたＸ線回折ピークの散乱ベクトルｑが５ｎｍ-1〜５０ｎｍ-1となる範囲内に、炭素構造に由来するＸ線回折ピーク以外のＸ線回折ピークが存在することが好ましい。この場合には、中空糸炭素膜１０の水の分離性能および透過性能をさらに優れたものとすることができる。
【００５６】
さらに、本発明者らが鋭意検討した結果、中空糸炭素膜１０の第１の炭素膜１として疎水性かつ細孔径の大きい膜を用い、第２の炭素膜２として親水性かつ細孔径の小さい膜を用いることによって、水の分離性能および透過性能がともにさらに優れた自立型の中空糸炭素膜が得られることを見い出した。すなわち、外側の第２の炭素膜２は、細孔径が小さく、かつ細孔内の親水性が高いため、親水性の低い溶媒を透過させず、水のみを効率的に透過させることができる。また、内側の第１の炭素膜１は、細孔径が大きく、かつ細孔内の疎水性が高いため、第２の炭素膜２から透過してきた水を、第１の炭素膜１の細孔内に吸着させず、速やかに中空部３に透過させることができる。これにより、中空糸炭素膜１０の水の分離性能および透過性能をそれぞれ共に優れたものとすることができる。また、このような第１の炭素膜１と第２の炭素膜２とを複合させた中空糸炭素膜１０は、多孔質基材からなる支持体を必要としないため、中空糸炭素膜１０の製造が容易であり、中空糸炭素膜１０を用いた分離膜モジュール等の装置の小型化が容易となる。
【００５７】
したがって、上記の観点から、中空糸炭素膜１０の水の分離性能および透過性能をそれぞれ共に優れたものとするためには、第２の炭素膜２は、第１の炭素膜１よりも、細孔径が小さいことが好ましい。
【００５８】
なお、第１の炭素膜１の細孔径および第２の炭素膜２の細孔径は、たとえば、第１の炭素膜１あるいは第２の炭素膜２のそれぞれの単成分からなる中空糸炭素膜を作製し、有機溶媒と水との混合液の浸透気化分離法による分離性能の評価を行なって、水よりも分子径の大きい有機溶媒分子の透過量を比較することによって、すなわち後述する浸透気化分離法による分離係数を測定することにより、評価することができる。
【００５９】
また、上記の観点から、中空糸炭素膜１０の水の分離性能および透過性能をそれぞれ共に優れたものとするためには、第２の炭素膜２は、第１の炭素膜１よりも高い親水性を有することが好ましい。
【００６０】
上記の構成を有する中空糸炭素膜１０は、水の分離性能と透過性能の双方に優れているため、浸透気化分離法によって、有機溶媒と水との混合液から水を除去する用途に特に好適に用いることができる。また、中空糸炭素膜１０は、多孔質基材からなる支持体を必要としない自立型の中空糸炭素膜であるため、製造が容易であり、かつ装置の小型化が可能である実用的な分離膜モジュールを作製することができるものである。
【００６１】
＜中空糸炭素膜の製造方法＞
図３に、図１に示す中空糸炭素膜１０の製造方法の一例のフローチャートを示す。以下、図３を参照して、図１に示す中空糸炭素膜１０の製造方法の一例について説明する。
【００６２】
まず、ステップＳ１に示すように、第１の前駆体ポリマーを準備する工程を行なう。ここで、第１の前駆体ポリマーは、第１の炭素膜１の前駆体となる前駆体ポリマーであれば特に限定されないが、水を透過しやすくする観点からは、後述する炭素化処理工程を経た後に細孔径が大きく、かつ疎水性の高い第１の炭素膜１が形成される分子構造を有するポリマーであることが好ましい。また、第１の炭素膜１と第２の炭素膜２との剥離を防止する観点からは、第１の前駆体ポリマーとしては、後述する耐炎化処理する工程において第２の炭素膜２の前駆体となる後述の第２の前駆体ポリマーと架橋しやすい分子構造を有するポリマーを含むことが好ましい。
【００６３】
第１の前駆体ポリマーとしては、たとえば、ポリフェニレンオキサイド、ポリイミド、ポリアミド、ポリアミドイミド、ポリアリレート、ポリアクリロニトリルなどの公知の炭素化可能なポリマーを用いることができ、なかでも、炭素化処理工程を経た後に細孔径が大きく、かつ疎水性の第１の炭素膜１を得る観点からは、ポリフェニレンオキサイドであることが好ましく、重量平均分子量５０００以上１０００００以下のポリフェニレンオキサイドであることがより好ましい。ポリフェニレンオキサイドの重量平均分子量が５０００以上１０００００以下である場合には、中空糸炭素膜前駆体の製造工程におけるポリフェニレンオキサイドの溶液粘度が適切なものとなり、紡糸における取扱い性が向上し、中空糸炭素膜の製造が容易となる傾向にある。なお、第１の炭素膜１の細孔径を制御するために、たとえば、第１の前駆体ポリマーに熱分解性ポリマーおよび／またはフィラーなどを混合してもよい。
【００６４】
次に、ステップＳ２に示すように、第２の前駆体ポリマーを準備する工程を行なう。ここで、第２の前駆体ポリマーは、第２の炭素膜２の前駆体となる前駆体ポリマーであれば特に限定されないが、細孔径が小さく、かつ親水性の高い第２の炭素膜２を得る観点からは、第２の前駆体ポリマーはスルホン酸基を含有するポリマーであることが好ましい。
【００６５】
スルホン酸基を含有するポリマーは特に限定されないが、たとえば、スルホン化ポリスルホン、スルホン化ポリエーテルスルホン、スルホン化ポリアリルエーテル、スルホン化ポリイミド、またはスルホン化ポリフェニレンオキサイドを用いることが好ましく、スルホン化ポリフェニレンオキサイドあるいはスルホン化ポリエーテルスルホンを用いることがより好ましく、スルホン化ポリフェニレンオキサイドを用いることがさらに好ましい。
【００６６】
スルホン化ポリフェニレンオキサイドは、下記の式（Ｉ）で表わされる繰り返し単位Ａと下記の式（ＩＩ）で表わされる繰り返し単位Ｂとの繰り返し構造を有するとともに繰り返し単位Ａと繰り返し単位Ｂとの総数に対する繰り返し単位Ｂの数の百分率の割合ＤＳ（スルホン化度：１００×（繰り返し単位Ｂの数）／（繰り返し単位Ａと繰り返し単位Ｂとの総数））が、１５＜ＤＳ＜１００、好ましくは３０＜ＤＳ＜１００、より好ましくは４０＜ＤＳ＜１００の関係式を満たすスルホン酸基を含有するスルホン化ポリフェニレンオキサイドであることが好ましい。スルホン化ポリフェニレンオキサイドの繰り返し単位Ａと繰り返し単位Ｂとの総数に対する繰り返し単位Ｂの数の百分率の割合ＤＳが大きくなるにつれて、後述する炭素化処理工程を経て得られる第２の炭素膜２の親水性が大きくなるため、水の分離性能が高くなる傾向にある。
【００６７】
【化５】
0005853530.tif 000006
【００６８】
【化６】
0005853530.tif 000007
【００６９】
なお、上記の式（Ｉ）および式（ＩＩ）において、それぞれ、ｍおよびｎはそれぞれ１以上の自然数であり、これらは特に制限されないが、ｍは好ましくは１〜２０００の範囲内、より好ましくは５〜１０００の範囲内であり、ｎは好ましくは１〜２０００の範囲内、より好ましくは５〜１０００の範囲内である。
【００７０】
上記の式（ＩＩ）において、Ｒ1およびＲ2は、それぞれ独立に、−ＳＯ3Ｍ、−ＳＯ3Ｈまたは水素原子を示し、Ｍは金属元素を示し、Ｒ1およびＲ2は同時に水素原子を示さない。ここで、Ｍは金属元素を示し、たとえばリチウム、ナトリウム、カリウムなどの１価の金属元素、カルシウム、マグネシウム、アルミニウム、鉄など２価以上の金属元素から選ばれる１種以上が挙げられる。なかでも、中空糸炭素膜を作製したとき、浸透気化分離法による分離に好適な第２の炭素膜２の細孔径が得られ、第２の炭素膜２の親水性がより高くなるという理由から、金属元素としてはナトリウムおよび／またはカリウムが好ましく、ナトリウムが特に好ましい。
【００７１】
また、スルホン化ポリエーテルスルホン（ＳＰＥＳ）の構造は、たとえば、下記の式（ＩＩＩ）で表わされる繰り返し単位Ｃと下記の式（ＩＶ）で表わされる繰り返し単位Ｄとの繰り返し構造を有するとともに繰り返し単位Ｃと繰り返し単位Ｄとの総数に対する繰り返し単位Ｄの数の百分率の割合ＤＳ（スルホン化度：１００×（繰り返し単位Ｄの数）／（繰り返し単位Ｃと繰り返し単位Ｄとの総数））が、１５＜ＤＳ＜１００、好ましくは３０＜ＤＳ＜１００、より好ましくは４０＜ＤＳ＜１００の関係式を満たすスルホン酸基を含有するスルホン化ポリエーテルスルホンであることが好ましい。スルホン化ポリエーテルスルホンの繰り返し単位Ｃと繰り返し単位Ｄとの総数に対する繰り返し単位Ｄの数の百分率の割合ＤＳが大きくなるにつれて、後述する炭素化処理工程を経て得られる第２の炭素膜２の親水性が大きくなるため、水の分離性能が高くなる傾向にある。
【００７２】
【化７】
0005853530.tif 000008
【００７３】
【化８】
0005853530.tif 000009
【００７４】
なお、上記の式（ＩＩＩ）および式（ＩＶ）において、それぞれ、ｋおよびｌはそれぞれ１以上の自然数であり、これらは特に制限されないが、ｋは好ましくは１〜２０００の範囲内、より好ましくは５〜１０００の範囲内であり、ｌは好ましくは１〜２０００の範囲内、より好ましくは５〜１０００の範囲内である。
【００７５】
上記の式（ＩＶ）において、Ｒ3およびＲ4は、それぞれ独立に、−ＳＯ3Ｍ、または−ＳＯ3Ｈを示し、Ｍは金属元素を示す。ここで、金属元素を示すＭは、たとえばリチウム、ナトリウム若しくはカリウムなどの１価の金属元素、またはカルシウム、マグネシウム、アルミニウム若しくは鉄など２価以上の金属元素から選ばれる１種以上を示す。なかでも、中空糸炭素膜を作製したとき、浸透気化分離法による分離に好適な第２の炭素膜２の細孔径が得られ、第２の炭素膜２の親水性がより高くなるという理由から、金属元素としてはナトリウムおよび／またはカリウムが好ましく、ナトリウムが特に好ましい。
【００７６】
上記のスルホン酸基を含有するポリマーは、上記のＤＳの値に応じて溶媒への溶解性が異なるが、上記のスルホン酸基を含有するポリマーを溶解するための溶媒としては公知の溶媒を用いることができる。このような溶媒としては、たとえば、ジメチルアセトアミド、Ｎ−メチル−２−ピロリドン、メタノール、エタノール、水などの溶媒またはこれらの少なくとも２種を混合して得られる混合溶媒などを用いることができる。
【００７７】
スルホン酸基を含有するポリマーのスルホン酸基は、その少なくとも一部が、金属イオンで中和されていることが好ましい。この場合には、第２の炭素膜２の水の分離性能が向上する傾向にある。
【００７８】
金属イオンは、たとえば、リチウム、ナトリウム若しくはカリウムなどの１価の金属イオン、またはカルシウム、マグネシウム、アルミニウム若しくは鉄などの２価以上の金属イオンとすることができるが、第２の炭素膜２の水の分離性能を向上する観点からは、ナトリウムイオンまたはカリウムイオンであることが好ましく、ナトリウムイオンであることがより好ましい。また、上記のスルホン酸基を含有するポリマーには、上記の金属イオンの２種以上が含まれていてもよい。すなわち、スルホン化ポリフェニレンオキサイドの上記の式（ＩＩ）で表わされる繰り返し単位Ｂのうち少なくとも１つの繰り返し単位ＢのＲ1およびＲ2の少なくとも一方が−ＳＯ3Ｍを示す場合には、Ｍは、上記の金属イオンを構成する金属を示すことになる。また、スルホン化ポリエーテルスルホンの上記の式（ＩＶ）で表される繰返し単位Ｄのうち少なくとも１つの繰返し単位ＤのＲ3およびＲ4の少なくとも一方が−ＳＯ3Ｍを示す場合には、Ｍは、上記の金属イオンを構成する金属を示すことになる。
【００７９】
なお、金属イオンは、後述する紡糸工程またはディップコート工程で用いられるポリマー溶液の原料ポリマーに導入されていてもよく、紡糸工程またはディップコート工程後の中空糸炭素膜前駆体を所望の金属イオンを含む溶液に浸漬させて導入してもよい。
【００８０】
また、第１の前駆体ポリマーを準備する工程（ステップＳ１）と第２の前駆体ポリマーを準備する工程（ステップＳ２）との順序は特に限定されず、ステップＳ１が先に行なわれてもよく、ステップＳ２が先に行なわれてもよく、ステップＳ１とステップＳ２とが並行して行なわれてもよい。
【００８１】
次に、ステップＳ３に示すように、第１の前駆体ポリマーを中空糸状に成形する工程を行なう。第１の前駆体ポリマーを中空糸状に成形する工程は、特に限定されないが、たとえば、二重円筒管ノズルの内側から内液を押し出すと同時に外側から第１の前駆体ポリマーを含む紡糸原液を押し出して、所望の長さの空間（エアギャップ）で乾燥させた後、貧溶媒の凝固浴中で紡糸原液を固化して中空糸状に成形された第１の前駆体ポリマーとする乾湿式紡糸法を好適に用いることができる。
【００８２】
第１の前駆体ポリマーを含む紡糸原液を作製する際に第１の前駆体ポリマーを溶解させるのに用いられる溶媒としては、たとえば第１の前駆体ポリマーがポリフェニレンオキサイドを含む場合には、ポリフェニレンオキサイドの良溶媒として公知のものが用いられる。ポリフェニレンオキサイドの良溶媒としては、公知文献（G. Chowdhury, B. Kruczek, T. Matsuura, Polyphenylene Oxide and Modified Polyphenylene Oxide Membranes Gas, Vapor and Liquid Separation, 2001, Springer）に記載されているように、たとえば、ベンゼン、トルエンまたはクロロホルムなどを用いることができ、なかでもクロロホルムを好適に用いることができる。また、上記の良溶媒と混和し、ポリフェニレンオキサイドの貧溶媒であるような公知の溶媒、たとえばアセトン、メチルエチルケトンまたはテトラヒドロフランなどを、ポリフェニレンオキサイドの均一溶解性が確保される範囲で紡糸原液に添加して、紡糸原液の溶解性を変更し、第１の炭素膜１の細孔径や細孔径分布などを制御することもできる。
【００８３】
また、内液は、中空状に押し出された第１の前駆体ポリマーを含む紡糸原液を内側から凝固させる液体であれば特に限定されず、たとえばエタノールなどを用いることができる。凝固浴の貧溶媒も特に限定されず、たとえばエタノールなどを用いることができる。また、凝固浴の貧溶媒に所望の溶媒を添加し、紡糸原液と凝固液との間の溶媒交換速度を変化させることにより、第１の炭素膜１の細孔径や細孔径分布などを制御してもよい。凝固浴中への浸漬によって中空糸状に成形された第１の前駆体ポリマーは、乾燥して、たとえばワインダー装置などにより巻き取られる。
【００８４】
また、二重円筒管ノズルの形状などを調節することによって、第１の炭素膜１の外径や厚さなどを適宜調節することができる。
【００８５】
次に、ステップＳ４に示すように、中空糸状に成形された第１の前駆体ポリマーの外表面上に第２の前駆体ポリマーを設置する工程を行なう。中空糸状の第１の前駆体ポリマーの外表面上に第２の前駆体ポリマーを設置する工程は、特には限定されないが、たとえば、中空糸状に成形された第１の前駆体ポリマーを第２の前駆体ポリマーを含有するディップ液に浸漬させた後、引き上げ、乾燥させることにより行なうことができる。
【００８６】
ディップ液中における第２の前駆体ポリマーの濃度は１質量％以上５０質量％以下であることが好ましく、５質量％以上２０質量％以下であることがより好ましい。所定の引き上げ速度とすることにより、ディップ液がコートされた中空糸状の第１の前駆体ポリマーを引き上げながら乾燥させることによって、第２の前駆体ポリマーを所望の厚さで第１の前駆体ポリマーの外表面上に設置した中空糸炭素膜前駆体を作製することができる。
【００８７】
ディップコート工程中での、第２の前駆体ポリマーへのダストの付着は、第２の炭素膜２の欠陥となるため、中空糸炭素膜前駆体は、ダストを低減した雰囲気中で作製されることが好ましい。ディップコートされた第２の前駆体ポリマーの塗布ムラやダストの付着を低減するため、中空糸状に成形された第１の前駆体ポリマーを溶媒に浸漬させる、またはディップコート工程を複数回行なう等の前処理工程を行なってもよい。
【００８８】
なお、上記においては、第１の前駆体ポリマーを中空糸状に成形する工程（ステップＳ３）を行なった後に、中空糸状に成形された第１の前駆体ポリマーの外表面上に第２の前駆体ポリマーを設置する工程（ステップＳ４）を行なっているが、ステップＳ３とステップＳ４とを同時に行なってもよい。ステップＳ３とステップＳ４とを同時に行なう方法としては、三重円筒管ノズルを用いて、第１の前駆体ポリマーを含む紡糸原液と、第２の前駆体ポリマーを含む紡糸原液と、これらの紡糸原液を凝固するための内液とを同時に押し出して、乾式紡糸法、湿式紡糸法、または乾湿式紡糸法などを用いて、中空糸炭素膜前駆体を形成する方法などが挙げられる。
【００８９】
また、ステップＳ３がステップＳ１の後に行なわれるのであれば、ステップＳ３はステップＳ２の前に行なわれてもよい。また、ステップＳ４がステップＳ２の後に行なわれるのであれば、ステップＳ４はステップＳ１の前に行なわれてもよい。
【００９０】
次に、ステップＳ５に示すように、中空糸炭素膜前駆体を耐炎化処理する工程を行なう。ここで、中空糸炭素膜前駆体を耐炎化処理する工程は、特に限定されず、従来から公知の方法を用いることができ、たとえば、上記のようにして作製した中空糸炭素膜前駆体を空気雰囲気中において、たとえば１５０℃〜３５０℃で、たとえば３０分間〜４時間加熱することにより行なうことができる。
【００９１】
上記のようにして作製された中空糸炭素膜前駆体に対して直接、後述する炭素化処理工程を行なうことによって中空糸炭素膜１０を形成してもよい。しかしながら、耐炎化処理工程を行なった後に炭素化処理工程を行なうことによって、第１の前駆体ポリマーおよび第２の前駆体ポリマーの架橋反応がそれぞれ促進して、炭素化処理工程後の中空糸炭素膜１０が緻密化して機械的強度を向上させることができるため、炭素化処理工程後の中空糸炭素膜１０による水の分離性能が向上する傾向にある。また、耐炎化処理工程において、第１の前駆体ポリマーと第２の前駆体ポリマーとが架橋することにより、第１の炭素膜１と第２の炭素膜２との間に剥離が生じにくい強固な中空糸炭素膜１０を形成することができる。
【００９２】
次に、ステップＳ６に示すように、中空糸炭素膜前駆体を炭素化処理する工程を行なう。ここで、炭素化処理する工程は、特に限定されず、従来から公知の方法を用いることができ、たとえば、中空糸炭素膜前駆体を高温炉内に収容し、１０-4ａｔｍ以下の減圧の大気雰囲気中、または減圧していないヘリウム、アルゴンガスまたは窒素ガスなどの不活性ガス雰囲気中で、中空糸炭素膜前駆体を加熱することにより行なうことができる。また、炭素化処理する工程は、たとえば、連続炭素化炉において、中空糸炭素膜前駆体を連続的に搬送しながら、不活性ガス雰囲気中で高温で加熱処理することにより行なうこともできる。
【００９３】
炭素化処理する工程における中空糸炭素膜前駆体の加熱条件は、第１の前駆体ポリマーおよび第２の前駆体ポリマーを構成するポリマーの種類などにより適宜選択することができるが、１０-4ａｔｍの減圧の大気雰囲気中または減圧していない不活性ガス雰囲気中で５００℃〜８５０℃で３０分間〜４時間加熱することが好ましく、１０-4ａｔｍの減圧の大気雰囲気中または減圧していない不活性ガス雰囲気中で５５０℃〜６５０℃で３０分間〜２時間加熱することがより好ましい。これらの好ましい加熱条件、特により好ましい加熱条件によれば、装置の小型化が可能で、水の分離性能および透過性能に優れた中空糸炭素膜１０を効率的に製造することができる傾向にある。
【００９４】
上記のようにして作製された中空糸炭素膜１０においては、エネルギー分散型Ｘ線分光法により、中空糸炭素膜１０の第２の炭素膜２の断面および／または外表面の元素分析を行なった場合に、第２の炭素膜２に金属元素および硫黄元素が含有されていることが検出される。
【００９５】
たとえば、第２の前駆体ポリマーとして、スルホン酸基を含有するポリマーを用いた場合には、１５０℃〜４５０℃の温度範囲において、スルホン酸基が熱分解して脱離するため、十分に炭素化処理が進行した中空糸炭素膜１０に硫黄は本来存在しないはずである。しかしながら、たとえば、少なくとも一部のスルホン酸基が金属イオンで中和された第２の前駆体ポリマーを用いて第２の炭素膜２を形成した場合には、第２の炭素膜２中に硫黄元素が存在することがわかった。
【００９６】
金属元素および硫黄元素を含む第２の炭素膜２の構造の詳細については不明であるが、本発明者らが、中空糸炭素膜１０の第２の炭素膜２について広角Ｘ線回折法によってＸ線回折ピークを測定したところ、Ｘ線回折ピークの散乱ベクトルｑが５ｎｍ-1〜５０ｎｍ-1となる範囲内に、炭素構造に由来するＸ線回折ピーク以外のＸ線回折ピークが観察された。本発明者らが、このＸ線回折ピークを同定したところ、このＸ線回折ピークは、金属の酸化物または硫酸塩に由来するものであることが確認された。
【００９７】
ここで、炭素構造に由来するＸ線回折ピークとは、炭素結晶の（００２）面および（１０）面に対応する２つのＸ線回折ピークおよびアモルファスハローを意味する。また、上記の炭素構造に由来するＸ線回折ピーク以外のＸ線回折ピークの出現位置および／または半値幅は、耐炎化処理工程および／または炭素化処理工程における加熱温度および／または加熱時間により変化する。特に金属イオンで中和されたスルホン酸基は、耐炎化処理工程および／または炭素化処理工程で熱分解する際に、親水性の高い金属酸化物あるいは硫酸塩の微結晶を生成し、これらが第２の炭素膜２内の炭素構造と複合化しているために、親水性がより高くなるものと考えられる。
【００９８】
このような炭素と金属の複合物については公知の知見があり、たとえば、Shujiang Ding et al., Colloid Polymer Science(2008), 286,1093-1096には、スルホン化ポリスチレンから作製した炭素中空粒子において、スルホン酸基が金属イオンを容易に取り込みやすく、炭素化を行なうと金属と炭素との複合物が形成され、分離選択性が高く、透過性も高い階層的な細孔チャンネル構造が作製され得ることが示されている。
【００９９】
特に、中空糸炭素膜１０において、外側の第２の炭素膜２として親水性かつ細孔径の小さい膜を用い、内側の第１の炭素膜１として疎水性かつ細孔径の大きい膜を用いる場合には、浸透気化分離法において、有機溶媒と水との混合液から水を分離する分離性能に優れるとともに、水の透過性能にも優れるため、水の透過量を大きくすることができる自立型の中空糸炭素膜１０が得られることが見い出された。
【０１００】
＜分離膜モジュール＞
図４に、本発明の分離膜モジュールの一例の模式的な断面図を示す。図４に示す分離膜モジュール２０は、所定の長さに切断された複数本の中空糸炭素膜１０が束ねられた状態でその両端がそれぞれ接着剤１１および接着剤１２で固められた構造を有している。中空糸炭素膜１０の中空部３の接着剤１１で固められている側の端部は開口しているが、接着剤１２で固められている側の端部は接着剤１２で開口せずに閉じられている。そして、中空糸炭素膜１０の接着剤１１側の端部にはキャップ１４が取り付けられており、接着剤１２側の端部にはキャップ１５が取り付けられている。なお、中空糸炭素膜１０の中空部３の一端が開口し、他端が閉口している構造であれば、上記の構造に限定されないことは言うまでもない。また、上記の構造に加えて、接着剤１２で固められている側の端部をも開口させ、キャップ１４と同様のものをキャップ１５の代わりに取り付けることにより、両端を開口して、分離効率を向上させた分離膜モジュールとしてもよい。
【０１０１】
上記の構成を有する分離膜モジュール２０を有機溶媒と水との混合液中に浸漬して、中空糸炭素膜１０を有機溶媒と水との混合液に接触させた状態で、キャップ１４内から矢印１３の方向にガスを抜いて、キャップ１４内の雰囲気を減圧雰囲気とする。これにより、中空糸炭素膜１０の第２の炭素膜２の外表面に接触した混合液から水が第２の炭素膜２で選択的に分離、気化されて第１の炭素膜１に透過し、第１の炭素膜１から中空部３に水が効率的に透過する。そして、中空部３に移動した水分子は、接着剤１１側の端部からキャップ１４内に流入して、キャップ１４内から矢印１３の方向に取り出される。
【０１０２】
図４に示す分離膜モジュール２０は、たとえば、以下のようにして作製することができる。まず、上記のようにして複数本の中空糸炭素膜１０を作製し、それをそれぞれ所定の長さに切断した状態で束ね、束ねられた複数本の中空糸炭素膜１０の一端を接着剤１１で接着するとともに、他端を接着剤１２で接着する。その後、接着剤１１側の中空糸炭素膜１０の一端を接着剤１１とともに切断することによって、接着剤１１側の中空糸炭素膜１０の中空部３を開口させる。その後、中空糸炭素膜１０の接着剤１１側の端部にキャップ１４を取り付けるとともに、接着剤１２側の端部にキャップ１５を取り付けることによって、図４に示す分離膜モジュール２０を作製することができる。
【０１０３】
分離膜モジュール２０は、上記の中空糸炭素膜１０を用いているため、製造が容易であって、小型化が可能であり、かつ水の分離性能および透過性能に優れた分離膜モジュールとすることができる。
【実施例】
【０１０４】
＜実施例１＞
（第１の前駆体ポリマーを準備する工程）
第１の前駆体ポリマーとしては、アルドリッチ社製（Ｎｏ.１８１７８１）のポリフェニレンオキサイド（ＰＰＯ）を準備した。
【０１０５】
（第２の前駆体ポリマーを準備する工程）
また、第２の前駆体ポリマーとしてのスルホン化ポリフェニレンオキサイド（ＳＰＰＯ）は以下のようにして準備した。まず、アルドリッチ社製（Ｎｏ.１８１７８１）のＰＰＯをクロロホルムに溶解した状態で、室温下、クロロ硫酸とクロロホルムとの混合溶液を滴下し、スルホン化反応を進行させて反応物を得た。そして、このようにして得られた反応物を再沈させ、水洗した後に、０．５Ｍの炭酸ナトリウム水溶液に浸漬し、スルホン酸基をナトリウムイオンで中和した。そして、炭酸ナトリウム水溶液への浸漬後の反応物を水洗することによって、反応物に残留した炭酸ナトリウム塩を完全に除去した。その後、反応物を乾燥させて、目的物である第２の前駆体ポリマーとしてのスルホン化度ＤＳ＝４５％のＳＰＰＯを得た。
【０１０６】
（第１の前駆体ポリマーを中空糸状に成形する工程）
第１の前駆体ポリマー濃度が２７．５質量％となるように、第１の前駆体ポリマーとしてのＰＰＯをクロロホルムに加え、常温で撹拌することによって、ＰＰＯをクロロホルムに溶解させ、均一な紡糸原液を得た。
【０１０７】
続いて、二重円筒管ノズルの内側から内液であるエタノールを押し出すと同時に外側から上記の紡糸原液を押し出して、エアギャップで乾燥させた後、エタノールで満たした凝固浴中で紡糸原液を固化することによって、中空糸状に成形された第１の前駆体ポリマーを作製した。その後、中空糸状に成形された第１の前駆体ポリマーを乾燥し、ワインダーで巻き取った。
【０１０８】
（第１の前駆体ポリマーの外表面上に第２の前駆体ポリマーを設置する工程）
メタノールと、ジメチルアセトアミドとを質量比５０：５０で混合して混合溶媒を作製した。そして、ＳＰＰＯ濃度が１０質量％となるように、第２の前駆体ポリマーとしてのＳＰＰＯを混合溶媒に溶解させてディップ液を作製し、ディップ液で浴槽を満たした。
【０１０９】
そして、ディップ液で満たされた浴槽中に、上記のようにして作製した中空糸状に成形された第１の前駆体ポリマーを浸漬させた後、引き上げながら乾燥させることによって、中空糸炭素膜前駆体を作製した。
【０１１０】
（耐炎化処理する工程）
上記のようにして作製した中空糸炭素膜前駆体をマッフル炉内に設置し、空気雰囲気中において、２℃／分の速度で２６０℃まで昇温させ、この温度で１時間加熱した後に放冷することによって、中空糸炭素膜前駆体の第１の前駆体ポリマーおよび第２の前駆体ポリマーの架橋を行なった。
【０１１１】
（炭素化処理する工程）
耐炎化処理後の中空糸炭素膜前駆体を高温炉内に設置し、窒素雰囲気中において、１０℃／分の速度で６００℃まで昇温させ、この温度で２時間加熱した後に放冷することによって、中空糸状の内側の第１の炭素膜と、外側の第２の炭素膜とからなる実施例１の中空糸炭素膜を得た。後述するＳＥＭを用いた測定によれば、実施例１の中空糸炭素膜の外径は３００μｍであり、第１の炭素膜および第２の炭素膜の総厚は１０μｍであった。
【０１１２】
＜実施例２＞
０．５Ｍの炭酸ナトリウム水溶液に代えて、硝酸マグネシウム濃度が２０質量％の硝酸マグネシウム水溶液を用いて第２の前駆体ポリマーとしてのスルホン化度ＤＳ＝４５％のＳＰＰＯを準備したこと以外は実施例１と同一の方法および同一の条件で、実施例２の中空糸炭素膜を得た。後述するＳＥＭを用いた測定によれば、実施例２の中空糸炭素膜の外径は３００μｍであり、第１の炭素膜および第２の炭素膜の総厚は１０μｍであった。
【０１１３】
＜実施例３＞
ディップ液中のＳＰＰＯ濃度を１０質量％から１５質量％に変更したこと以外は実施例１と同一の方法および同一の条件で、実施例３の中空糸炭素膜を得た。後述するＳＥＭを用いた測定によれば、実施例３の中空糸炭素膜の外径は３００μｍであり、第１の炭素膜および第２の炭素膜の総厚は１４μｍであった。
【０１１４】
＜実施例４＞
ディップ液中のＳＰＰＯ濃度を１０質量％から６．５質量％に変更したこと以外は実施例１と同一の方法および同一の条件で、実施例４の中空糸炭素膜を得た。後述するＳＥＭを用いた測定によれば、実施例４の中空糸炭素膜の外径は３００μｍであり、第１の炭素膜および第２の炭素膜の総厚は１０μｍであった。
【０１１５】
＜実施例５＞
ディップ液中のＳＰＰＯ濃度を１０質量％から２０質量％に変更するとともに、ディップ液からの中空糸状に成形された第１の前駆体ポリマーの引き上げ速度を大きくしたこと以外は実施例１と同一の方法および同一の条件で、実施例５の中空糸炭素膜を得た。後述するＳＥＭを用いた測定によれば、実施例５の中空糸炭素膜の外径は３００μｍであり、第１の炭素膜および第２の炭素膜の総厚は２１μｍであった。
【０１１６】
＜実施例６＞
第２の前駆体ポリマーを準備する工程、および第１の前駆体ポリマーの外表面上に第２の前駆体ポリマーを設置する工程を以下のように変更したこと以外は、実施例１と同一の方法および同一の条件で、実施例６の中空糸炭素膜を得た。後述するＳＥＭを用いた測定によれば、実施例６の中空糸炭素膜の外径は３００μｍであり、第１の炭素膜および第２の炭素膜の総厚は１０μｍであった。
【０１１７】
（第２の前駆体ポリマーを準備する工程）
第２の前駆体ポリマーとして、上記の式（ＩＩＩ）および式（ＩＶ）にそれぞれ示される化学構造を有する繰り返し単位Ｃと繰り返し単位Ｄとの組み合わせからなるスルホン化ポリエーテルスルホン（ＳＰＥＳ）を以下のようにして準備した。
【０１１８】
まず、３，３'−ジスルホ−４，４'−ジクロロジフェニルスルホン２ナトリウム塩（略号：Ｓ−ＤＣＤＰＳ）、２，６−ジクロロベンゾニトリル（略号：ＤＣＢＮ）、４，４'−ビフェノール、炭酸カリウム、およびモレキュラーシーブを四つ口フラスコに計り取り、窒素を流した。Ｎ−メチル−２−ピロリドンを加えて、１５０℃で５０分撹拌した後、反応温度を１９５℃〜２００℃に上昇させて系の粘性が十分上がるのを目安に反応を続けた。その後、放冷し、放冷後、沈降しているモレキュラーシーブを除いて水中に沈殿させた。得られたポリマーは、沸騰水中で１時間洗浄した後、純水で丁寧に水洗することで、残留した炭酸カリウムを完全に除去した。その後、炭酸カリウムを除去した後のポリマーを乾燥させることによって、目的物である第２の前駆体ポリマーとしてのスルホン化度ＤＳ＝６０％のＳＰＥＳを得た。スルホン酸基はほぼカリウムで中和されていた。
【０１１９】
（第１の前駆体ポリマーの外表面上に第２の前駆体ポリマーを設置する工程）
ジメチルアセトアミドと、Ｎ−メチル−２−ピロリドンを質量比５０：５０で混合して混合溶媒を作製した。そして、ＳＰＥＳ濃度が１０質量％となるように、第２の前駆体ポリマーとしてのＳＰＰＯを混合溶媒に溶解させてディップ液を作製し、ディップ液で浴槽を満たした。
【０１２０】
＜実施例７＞
第２の前駆体ポリマーを準備する工程について以下のように変更を行ない、第１の前駆体ポリマーの外表面上に第２の前駆体ポリマーを設置する工程を実施例６と同一の方法、同一の条件で行ったこと以外は、実施例１と同一の方法および同一の条件で、実施例７の中空糸炭素膜を得た。後述するＳＥＭを用いた測定によれば、実施例７の中空糸炭素膜の外径は３００μｍであり、第１の炭素膜および第２の炭素膜の総厚は１０μｍであった。
【０１２１】
（第２の前駆体ポリマーを準備する工程）
実施例６と同一の方法、同一の条件で得られた第２の前駆体ポリマーとしてのスルホン化度ＤＳ＝６０％のＳＰＥＳを、０．５Ｍの炭酸ナトリウム水溶液に浸漬し、スルホン酸基をナトリウムで中和した。そして、炭酸ナトリウム水溶液への浸漬後のポリマーを水洗することによって、反応物に残留した炭酸ナトリウム塩を完全に除去した。その後、反応物を乾燥させて、目的物である第２の前駆体ポリマーとしてのスルホン化度ＤＳ＝６０％のＳＰＥＳを得た。スルホン酸基はほぼナトリウムで中和されていた。
【０１２２】
＜比較例１＞
第１の前駆体ポリマーの外表面に第２の前駆体ポリマーを設置しなかったこと以外は実施例１と同一の方法および同一の条件で、比較例１の中空糸炭素膜を得た。すなわち、比較例１の中空糸炭素膜は、中空糸状に成形されたＰＰＯからなる第１の前駆体ポリマーについて耐炎化処理および炭素化処理を行なって得られた中空糸状の第１の炭素膜のみからなる中空糸炭素膜であった。後述するＳＥＭを用いた測定によれば、比較例１の中空糸炭素膜の外径は２９０μｍであり、第１の炭素膜および第２の炭素膜の総厚は９μｍであった。
【０１２３】
＜比較例２＞
比較例２の中空糸炭素膜は、以下のようにして作製した。まず、実施例１と同一の方法および同一の条件で第２の前駆体ポリマーとしてのスルホン化度ＤＳ＝４５％のＳＰＰＯを作製した。次に、ＳＰＰＯ濃度が２７．５質量％となるように、このＳＰＰＯをメタノールに加え、常温で撹拌することによって、ＳＰＰＯをメタノールに溶解させ、均一な紡糸原液を得た。
【０１２４】
続いて、二重円筒管ノズルの内側から内液である硝酸アンモニウム濃度が１５質量％の硝酸アンモニウム水溶液を押し出すと同時に外側から上記の紡糸原液を押し出して、エアギャップで乾燥させた後、純水で満たした凝固浴中で紡糸原液を固化することによって、中空糸状に成形されたＳＰＰＯを作製した。その後、中空糸状に成形された湿潤状態のＳＰＰＯをワインダーで巻き取った。
【０１２５】
上記のようにして得られた中空糸状に成形された湿潤状態のＳＰＰＯを束にして乾燥させた場合には、ＳＰＰＯが互いに密着して、取り扱いが困難であった。そのため、ＳＰＰＯをそれぞれ１ｍ程度の長さにカットして、１本ずつ吊るした状態で、それぞれの先端に１ｇ程度の錘を取り付けて、中空糸状のＳＰＰＯ中の内液を抜きつつ乾燥させた。
【０１２６】
その後、上記の乾燥後の中空糸状のＳＰＰＯについて、実施例１と同一の方法および同一の条件の耐炎化処理および炭素化処理をすることによって、比較例２の中空糸炭素膜を得た。すなわち、比較例２の中空糸炭素膜は、中空糸状に成形されたＳＰＰＯについて耐炎化処理および炭素化処理を行なって得られた中空糸状の第１の炭素膜のみからなる中空糸炭素膜であった。後述するＳＥＭを用いた測定によれば、比較例２の中空糸炭素膜の外径は２６０μｍであり、第１の炭素膜および第２の炭素膜の総厚は１０μｍであった。
【０１２７】
＜比較例３＞
比較例３の中空糸炭素膜は、以下のようにして作製した。まず、実施例６と同一の方法および同一の条件で、第２の前駆体ポリマーとしてのスルホン化度ＤＳ＝６０のＳＰＥＳを作製した。次に、ＳＰＥＳ濃度が２７．５質量％となるように、このＳＰＥＳをＮ−メチル−２−ピロリドンに加え、１５０℃で撹拌することによって、ＳＰＥＳをＮ−メチル−２−ピロリドンに溶解させ、均一な紡糸原液を得た。
【０１２８】
続いて、二重円筒管ノズルの内側から内液である硝酸アンモニウム濃度が１５質量％の硝酸アンモニウム水溶液を押し出すと同時に外側から上記の紡糸原液を押し出して、エアギャップで乾燥させた後、純水で満たした凝固浴中で紡糸原液を固化することによって、中空糸状に成形されたＳＰＥＳを作製した。その後、中空糸状に成形された湿潤状態のＳＰＥＳをワインダーで巻き取った。
【０１２９】
上記のようにして得られた中空糸状に成形された湿潤状態のＳＰＥＳを束にして乾燥させた場合には、比較例２のＳＰＰＯの場合と同様に、ＳＰＥＳが互いに密着して、取り扱いが困難であった。そのため、ＳＰＥＳをそれぞれ１ｍ程度の長さにカットして、１本ずつ吊るした状態で、それぞれの先端に１ｇ程度の錘を取り付けて、中空糸状のＳＰＥＳ中の内液を抜きつつ乾燥させた。
【０１３０】
その後、上記の乾燥後の中空糸状のＳＰＥＳについて、実施例１と同一の方法および同一の条件の耐炎化処理および炭素化処理をすることによって、比較例３の中空糸炭素膜を得た。すなわち、比較例３の中空糸炭素膜は、中空糸状に成形されたＳＰＥＳについて耐炎化処理および炭素化処理を行なって得られた中空糸状の第１の炭素膜のみからなる中空糸炭素膜であった。後述するＳＥＭを用いた測定によれば、比較例３の中空糸炭素膜の外径は２７０μｍであり、第１の炭素膜および第２の炭素膜の総厚は１０μｍであった。
【０１３１】
＜中空糸炭素膜の評価＞
上記のようにして作製された実施例１〜７および比較例１〜３の中空糸炭素膜について以下の方法で、（i）中空糸炭素膜の外径、第１の炭素膜および第２の炭素膜の総厚、ならびに第２の炭素膜の厚さ、（ii）金属元素含有量および硫黄元素含有量、ならびに（iii）炭素構造に由来するＸ線回折ピーク以外のＸ線回折ピークの有無を測定するとともに、（iv）浸透気化分離法による水の分離性能および透過性能の評価を行なった。
【０１３２】
（外径、総厚および厚さの測定）
実施例１〜７および比較例１〜３の中空糸炭素膜の外径、第１の炭素膜および第２の炭素膜の総厚、ならびに実施例１〜７の中空糸炭素膜の第２の炭素膜の厚さをそれぞれ走査型電子顕微鏡（ＳＥＭ）により測定した。表１に、実施例１〜７の中空糸炭素膜の第２の炭素膜の厚さの測定結果を示す。なお、比較例１〜３の中空糸炭素膜については、第２の炭素膜が存在しないため、第２の炭素膜の厚さについては測定せず、第１の炭素膜および第２の炭素膜の総厚は第１の炭素膜の厚さを意味している。
【０１３３】
具体的には、実施例１〜７および比較例１〜３の中空糸炭素膜をそれぞれ、その長手方向と直交する方向に切断し、その切断面にＰｔをスパッタリングしたものを、（株）日立製作所製の走査型電子顕微鏡Ｓ−４８００を用いて、加速電圧５ｋＶで観察した。実施例１〜７の第２の炭素膜の厚さは、中空糸炭素膜のＳＥＭ像の内側の第１の炭素膜と第２の炭素膜との間に色のコントラストが生じることを利用して測定した。図５〜図７に、ＳＥＭ像の一例として、実施例１の中空糸炭素膜のＳＥＭ像を示す。
【０１３４】
表１に示すように、実施例１〜７の中空糸炭素膜の第２の炭素膜の厚さは、それぞれ、１．２μｍ、１．４μｍ、４．２μｍ、０．４μｍ、１３μｍ、１．３μｍ、および１．３μｍであった。
【０１３５】
（金属元素含有量および硫黄元素含有量の測定）
実施例１〜７の中空糸炭素膜の第１の炭素膜および第２の炭素膜、ならびに比較例１〜３の中空糸炭素膜の第１の炭素膜の元素組成をエネルギー分散型Ｘ線分光法により分析した。そして、その分析結果から金属元素含有量および硫黄元素含有量をそれぞれ測定した。その結果を表１に示す。
【０１３６】
具体的には、実施例１〜７および比較例１〜３の中空糸炭素膜をそれぞれ、その長手方向と直交する方向に切断し、エネルギー分散型Ｘ線分光法により、第１の炭素膜および第２の炭素膜のそれぞれの切断面の元素組成の分析を行なった。ここで、エネルギー分散型Ｘ線分光法による測定は、ＢＲＵＫＥＲ製エネルギー分散型Ｘ線分析装置ＱＵＡＮＴＡＸを備えた走査型電子顕微鏡Ｓ−４８００を用い、加速電圧２０ｋＶ、積算時間３００秒の条件で行なった。
【０１３７】
図８（ａ）に、実施例１の中空糸炭素膜の元素組成の分析が行なわれた領域を示す。図８（ａ）の破線で取り囲まれた領域が第２の炭素膜の元素組成の分析領域であり、実線で取り囲まれた領域が第１の炭素膜の元素組成の分析領域である。
【０１３８】
図８（ｂ）に、エネルギー分散型Ｘ線分光法による元素組成の分析結果の一例として、実施例１の中空糸炭素膜の第１の炭素膜および第２の炭素膜のそれぞれの元素組成の分析結果を示す。図８（ｂ）に示すように、第１の炭素膜および第２の炭素膜のいずれにおいてもナトリウムの存在に対応するピークが現れており、そのピークは、第１の炭素膜よりも第２の炭素膜の方が大きくなっていた。また、第２の炭素膜については硫黄の存在に対応するピークが現れているが、第１の炭素膜については硫黄の存在に対応するピークは現れていなかった。
【０１３９】
図８（ｃ）に、実施例１の中空糸炭素膜の第１の炭素膜および第２の炭素膜のそれぞれの元素分析の結果を示す。図８（ｃ）に示すように、実施例１の中空糸炭素膜の第１の炭素膜の炭素、窒素、酸素、ナトリウムおよび硫黄の含有量（質量％）は、それぞれ、９２．６０質量％、０．６９質量％、６．３０質量％、０．４１質量％および０質量％であった。
【０１４０】
また、実施例１の中空糸炭素膜の第２の炭素膜の炭素、窒素、酸素、ナトリウムおよび硫黄の含有量（質量％）は、それぞれ、８１．１０質量％、１．１０質量％、１２．７１質量％、３．３３質量％および１．７６質量％であった。
【０１４１】
（Ｘ線回折ピークの有無の測定）
実施例１〜７の中空糸炭素膜の第２の炭素膜および比較例１〜３の中空糸炭素膜の第１の炭素膜のそれぞれについて、広角Ｘ線回折法により、炭素構造に由来するＸ線回折ピーク以外のＸ線回折ピークの有無を測定した。その結果を表１に示す。
【０１４２】
具体的には、株式会社リガク製のＳｍａｒｔＬａｂをＸ線回折装置として用い、Ｘ線としては、４０ｋＶ、３０ｍＡによるＣｕ−Ｋα線を使用した。広角Ｘ線回折測定は、集中法での２θ−θスキャン測定により行なった。検出器は、株式会社リガク製の高速１次元検出器Ｄ／ｔｅｘ  Ｕｌｔｒａを用いた。Ｃｕ−Ｋα線の単色化は、Ｋβフィルターを用いることにより行なった。広角Ｘ線回折測定の測定ステップは０．０２°とし、スキャン速度は０．５ｄｅｇ/ｍｉｎとした。また、測定角度範囲は、散乱ベクトルｑでの尺度において、ｑ＝５ｎｍ-1〜５０ｎｍ-1の範囲とした。
【０１４３】
散乱ベクトルｑは、以下の式（Ｖ）により表わされる。なお、式（Ｖ）において、λは測定に用いられるＸ線の波長を示し、θはＢｒａｇｇ回折角２θの１／２の値を示している。
ｑ＝（４π／λ）ｓｉｎθ  …（Ｖ）
【０１４４】
また、広角Ｘ線回折法の測定サンプルは、以下のようにして作製した。まず、実施例１〜７および比較例１〜３の中空糸炭素膜をそれぞれ１０ｃｍ程度の長さにカットしたものを純水に浸漬させ、スターラーバーで緩やかに撹拌しながら、２時間放置することによって水洗を行なった。そして、上記の水洗を純水を交換しながら４回繰り返し、中空糸炭素膜の表面に析出した金属塩および／または汚れを除去した。
【０１４５】
次に、上記の中空糸炭素膜を８０℃の雰囲気中に一晩放置することによって、中空糸炭素膜を乾燥させ、中空糸炭素膜から水分を除去した。乾燥することによって水分を除去した中空糸炭素膜を上記のＸ線回折装置用のガラス製サンプル台に収まる長さにカットし、平行かつ重ならないように２０〜５０本程度敷き詰めることによって、広角Ｘ線回折法の測定サンプルとした。このようにして作製した測定サンプルをＸ線回折装置のステージに取り付け、上記の測定条件にて広角Ｘ線回折測定を行ない、これをサンプルデータとした。
【０１４６】
次に、中空糸炭素膜を敷き詰めていない状態での空気散乱およびガラス製サンプル台の散乱を同一条件で測定し、上記の測定条件と同一条件で測定し、これをバックグラウンドデータとした。
【０１４７】
そして、サンプルデータのＸ線回折強度分布から、バックグラウンドデータのＸ線回折強度分布を除去することによって、実施例１〜７の中空糸炭素膜の第２の炭素膜および比較例１〜３の中空糸炭素膜の第１の炭素膜の広角Ｘ線回折測定によるＸ線回折強度分布とした。サンプルデータのＸ線回折強度分布から、バックグラウンドデータのＸ線回折強度分布を除去する操作においては、サンプルによるＸ線吸収の寄与を考慮してもよいが、考慮しなくても、データの大勢に影響しないと考えられる。
【０１４８】
図９に、上記の広角Ｘ線回折法により得られたＸ線回折強度分布を示すＸ線回折プロファイルの一例として、実施例１の中空糸炭素膜の第２の炭素膜および比較例１の中空糸炭素膜の第１の炭素膜のそれぞれのＸ線回折プロファイルを比較した例を示す。図９に示すように、実施例１の中空糸炭素膜の第２の炭素膜のＸ線回折プロファイルにおいては、炭素結晶の（００２）面および（１０）面に対応する箇所ではない（Ａ）および（Ｂ）の箇所にそれぞれ、Ｘ線回折ピークが見られるが、比較例１の中空糸炭素膜の第１の炭素膜のＸ線回折プロファイルではこのようなＸ線回折ピークは見られない。実施例１の中空糸炭素膜の第２の炭素膜のＸ線回折プロファイルにおける（Ａ）および（Ｂ）の箇所のＸ線回折ピークは、炭素結晶の（００２）面および（１０）面に対応する２つのＸ線回折ピークおよびアモルファスハローのいずれにも相当しないため、炭素構造に由来するＸ線回折ピーク以外のＸ線回折ピークである。
【０１４９】
実施例２〜７および比較例１〜３の中空糸炭素膜についても上記と同様にしてＸ線回折プロファイルを取得し、上記と同様の判断基準で、炭素構造に由来するＸ線回折ピーク以外のＸ線回折ピークの有無を判断した。
【０１５０】
なお、中空糸炭素膜の第２の炭素膜の厚さが薄く、上記のような実験室装置で十分なＸ線回折強度が得られない場合には、たとえばＳＰｒｉｎｇ８のような大型放射光施設において、上記と同じ散乱ベクトルｑ＝５ｎｍ-1〜５０ｎｍ-1の範囲での広角Ｘ線回折測定（たとえば透過法による測定）が行なわれてもよい。
【０１５１】
（分離性能および透過性能の評価）
図１０に、実施例１〜７および比較例１〜３の中空糸炭素膜の浸透気化分離法による水の分離性能および透過性能の評価に用いた浸透気化分離装置の模式的な構成図を示す。実施例１〜７および比較例１〜３の中空糸炭素膜１０の複数をそれぞれ同数ずつ束ねて、束ねた中空糸炭素膜１０の一端の開口部を接着剤で封止して閉口するとともに、他端の開口部を開口させて、その両端にそれぞれキャップを嵌め込んで分離膜モジュール２０を作製した。そして、このようにして作製した分離膜モジュール２０を、保温テープ３９で被覆されたステンレスチューブ４４の一端に気密状態が保たれるように取り付けた。また、ステンレスチューブ４４の端部間にはストップバルブ４０を取り付けた。
【０１５２】
また、容器３３に供給液としての水分率３質量％の酢酸エチル水溶液３２を注入して、容器３３の底部に攪拌子３５を設置した。そして、容器３３を恒温槽３４に設置し、スターラー３１上に恒温槽３４を設置して、酢酸エチル水溶液３２中に温度計３８を挿入した。恒温槽３４によって容器３３中の酢酸エチル水溶液３２を一定温度に保ちながら、スターラー３１によって攪拌子３５を回転させて酢酸エチル水溶液３２を攪拌し、分離膜モジュール２０を酢酸エチル水溶液３２中に浸漬させた。
【０１５３】
また、ステンレスチューブ４４の他端を、他のステンレスチューブ４５の一端とともに液体窒素３７（−１９６℃）で冷却された冷却トラップ３６中に気密状態で挿入した。ステンレスチューブ４５の他端を真空ポンプ４３に取り付けるとともに、ステンレスチューブ４５の端部間には圧力計４１およびストップバルブ４２を冷却トラップ３６側からこの順に取り付けた。
【０１５４】
そして、真空ポンプ４３を作動させて、分離膜モジュール２０の酢酸エチル水溶液３２の供給液側の圧力を大気圧とし、透過液側の圧力を１Ｐａとした。そして、評価を開始してから所定時間が経過した後、冷却トラップ３６でトラップされた透過液の質量から以下の式（ＶＩ）により透過流束（ｋｇ・ｍ-2・ｈ-1）を求めた。その結果を表１に示す。
透過流束［ｋｇ・ｍ-2・ｈ-1］＝（透過液の質量［ｋｇ］）÷｛中空糸炭素膜の面積［ｍ2］×時間［ｈ］｝  …（ＶＩ）
【０１５５】
また、冷却トラップ３６でトラップされた透過液をＴＣＤ（Thermal Conductivity Detector）ガスクロマトグラフにより分析し、透過液中の酢酸エチル濃度を求めるとともに以下の式（ＶＩＩ）により分離係数を算出した。その結果を表１に示す。
分離係数＝｛透過液の水濃度［質量％］／透過液の酢酸エチル濃度［質量％］｝÷｛供給液の水濃度［質量％］／供給液の酢酸エチル濃度［質量％］｝  …（ＶＩＩ）
【０１５６】
【表１】
0005853530.tif 000010
【０１５７】
＜細孔径の相対比較＞
また、実施例１〜７の中空糸炭素膜の第１の炭素膜および第２の炭素膜２の細孔径、ならびに比較例１〜３の中空糸炭素膜の第１の炭素膜の細孔径が大きいか小さいかの相対比較は、上記の浸透気化分離法による分離性能試験における分離係数の値により評価した。すなわち、たとえば分離係数がより高い場合には、水分子よりも分子径の大きい酢酸エチル分子の炭素膜内への侵入を効率よく阻止できているということであり、細孔径が小さいことを意味する。
【０１５８】
その結果、表１から明らかなように、実施例１〜７の中空糸炭素膜の分離係数は、それぞれ、３２００００、２２００００、５４００００、２００００、８２００００、２３００００および３２００００であった。一方、比較例１の中空糸炭素膜の第１の炭素膜の分離係数は６４５であった。実施例１〜７の中空糸炭素膜の分離係数は、比較例１の中空糸炭素膜の第１の炭素膜の分離係数を大きく上回っており、実施例１〜７の第１の炭素膜の上に設置された第２の炭素膜の細孔径が、第１の炭素膜の細孔径よりも小さく、有機溶媒分子を阻止するに好ましい構造となっていることが確認された。
【０１５９】
＜評価結果＞
（実施例１の中空糸炭素膜の評価）
実施例１の中空糸炭素膜においては、第２の炭素膜においてナトリウム元素および硫黄元素の存在が確認されており、第２の炭素膜におけるナトリウム元素含有量および硫黄元素含有量は、それぞれ、第１の炭素膜におけるナトリウム元素含有量および硫黄元素含有量よりも多かった。また、細孔径が小さく、ＳＰＰＯから形成されて親水性が大きい第２の炭素膜により、酢酸エチルの透過が阻止されて、水が選択的に分離されて第２の炭素膜を透過し、細孔径が比較的大きいＰＰＯから形成されて、親水性が小さい第１の炭素膜において、水が効率よく透過し、中空糸炭素膜の中空部へ速やかに放散させることができる結果、透過流量および分離係数がそれぞれ高くなり、透過液中の酢酸エチル濃度が低くなった。また、実施例１の中空糸炭素膜の第２の炭素膜においては、広角Ｘ線回折法によって測定されたＸ線回折ピークの散乱ベクトルｑが５ｎｍ-1〜５０ｎｍ-1となる範囲内に、炭素構造に由来するＸ線回折ピーク以外のＸ線回折ピークが確認された。
【０１６０】
（実施例２の中空糸炭素膜の評価）
実施例２の中空糸炭素膜においては、第２の炭素膜においてマグネシウム元素および硫黄元素の存在が確認されており、第２の炭素膜におけるマグネシウム元素含有量および硫黄元素含有量は、それぞれ、第１の炭素膜におけるマグネシウム元素含有量および硫黄元素含有量よりも多かった。また、細孔径が小さく、ＳＰＰＯから形成されて親水性が大きい第２の炭素膜により、酢酸エチルの透過が阻止されて、水が選択的に分離されて第２の炭素膜を透過し、細孔径が比較的大きいＰＰＯから形成されて、親水性が小さい第１の炭素膜において、水が効率よく透過し、中空糸炭素膜の中空部へ速やかに放散させることができる結果、透過流量および分離係数がそれぞれ高くなり、透過液中の酢酸エチル濃度が低くなった。また、実施例２の中空糸炭素膜の第２の炭素膜においても、広角Ｘ線回折法によって測定されたＸ線回折ピークの散乱ベクトルｑが５ｎｍ-1〜５０ｎｍ-1となる範囲内に、炭素構造に由来するＸ線回折ピーク以外のＸ線回折ピークが確認された。
【０１６１】
（実施例３の中空糸炭素膜の評価）
実施例３の中空糸炭素膜においては、第２の炭素膜においてナトリウム元素および硫黄元素の存在が確認されており、第２の炭素膜におけるナトリウム元素含有量および硫黄元素含有量は、それぞれ、第１の炭素膜におけるナトリウム元素含有量および硫黄元素含有量よりも多かった。また、細孔径が小さく、ＳＰＰＯから形成されて親水性が大きい第２の炭素膜により、酢酸エチルの透過が阻止されて、水が選択的に分離されて第２の炭素膜を透過し、細孔径が比較的大きいＰＰＯから形成されて、親水性が小さい第１の炭素膜において、水が効率よく透過し、中空糸炭素膜の中空部へ速やかに放散させることができる結果、透過流量および分離係数がそれぞれ高くなり、透過液中の酢酸エチル濃度が低くなった。また、実施例３の中空糸炭素膜の第２の炭素膜においても、広角Ｘ線回折法によって測定されたＸ線回折ピークの散乱ベクトルｑが５ｎｍ-1〜５０ｎｍ-1となる範囲内に、炭素構造に由来するＸ線回折ピーク以外のＸ線回折ピークが確認された。
【０１６２】
（実施例４の中空糸炭素膜の評価）
実施例４の中空糸炭素膜においては、第２の炭素膜においてナトリウム元素および硫黄元素の存在が確認されており、第２の炭素膜におけるナトリウム元素含有量および硫黄元素含有量は、それぞれ、第１の炭素膜におけるナトリウム元素含有量および硫黄元素含有量よりも多かった。また、細孔径が小さく、ＳＰＰＯから形成されて親水性が大きい第２の炭素膜により、酢酸エチルの透過が阻止されて、水が選択的に分離されて第２の炭素膜を透過し、細孔径が比較的大きいＰＰＯから形成されて、親水性が小さい第１の炭素膜において、水が効率よく透過し、中空糸炭素膜の中空部へ速やかに放散させることができる結果、透過流量および分離係数がそれぞれ高くなり、透過液中の酢酸エチル濃度が低くなった。また、実施例４の中空糸炭素膜の第２の炭素膜においても、広角Ｘ線回折法によって測定されたＸ線回折ピークの散乱ベクトルｑが５ｎｍ-1〜５０ｎｍ-1となる範囲内に、炭素構造に由来するＸ線回折ピーク以外のＸ線回折ピークが確認された。
【０１６３】
ただし、実施例４の中空糸炭素膜においては、実施例１〜３の中空糸炭素膜と比較して透過流量および分離係数が低くなり、透過液の酢酸エチル濃度も高くなっていた。これは、ディップ液中のＳＰＰＯ濃度が低すぎて第２の前駆体ポリマーの塗布ムラが生じ、第２の炭素膜の厚さが薄くなって、第２の炭素膜の厚さが５００ｎｍ以上１０μｍ以下の範囲内に存在しなくなったことによるものと考えられる。
【０１６４】
（実施例５の中空糸炭素膜の評価）
実施例５の中空糸炭素膜においては、第２の炭素膜においてナトリウム元素および硫黄元素の存在が確認されており、第２の炭素膜におけるナトリウム元素含有量および硫黄元素含有量は、それぞれ、第１の炭素膜におけるナトリウム元素含有量および硫黄元素含有量よりも多かった。また、細孔径が小さく、ＳＰＰＯから形成されて親水性が大きい第２の炭素膜により、酢酸エチルの透過が阻止されて、水が選択的に分離されて第２の炭素膜を透過し、細孔径が比較的大きいＰＰＯから形成されて、親水性が小さい第１の炭素膜において、水が効率よく透過し、中空糸炭素膜の中空部へ速やかに放散させることができる結果、透過流量および分離係数がそれぞれ高くなり、透過液中の酢酸エチル濃度が低くなった。また、実施例５の中空糸炭素膜の第２の炭素膜においても、広角Ｘ線回折法によって測定されたＸ線回折ピークの散乱ベクトルｑが５ｎｍ-1〜５０ｎｍ-1となる範囲内に、炭素構造に由来するＸ線回折ピーク以外のＸ線回折ピークが確認された。
【０１６５】
ただし、実施例５の中空糸炭素膜においては、実施例１〜３の中空糸炭素膜と比較して分離係数が高くなり、透過液の酢酸エチル濃度も低かったが、透過流量が低くなっていた。これは、ディップ液中のＳＰＰＯ濃度が高すぎて第２の炭素膜の厚さが厚くなりすぎて５００ｎｍ以上１０μｍ以下の範囲内に存在しなくなったことによるものと考えられる。
【０１６６】
（実施例６の中空糸炭素膜の評価）
実施例６の中空糸炭素膜においては、第２の炭素膜においてカリウム元素および硫黄元素の存在が確認されており、第２の炭素膜におけるカリウム元素含有量および硫黄元素含有量は、それぞれ、第１の炭素膜におけるカリウム元素含有量および硫黄元素含有量よりも多かった。また、細孔径が小さく、ＳＰＥＳから形成されて親水性が大きい第２の炭素膜により、酢酸エチルの透過が阻止されて、水が選択的に分離されて第２の炭素膜を透過し、細孔径が比較的大きいＰＰＯから形成されて、親水性が小さい第１の炭素膜において、水が効率よく透過し、中空糸炭素膜の中空部へ速やかに放散させることができる結果、透過流量および分離係数がそれぞれ高くなり、透過液中の酢酸エチル濃度が低くなった。また、実施例６の中空糸炭素膜の第２の炭素膜においても、広角Ｘ線回折法によって測定されたＸ線回折ピークの散乱ベクトルｑが５ｎｍ-1〜５０ｎｍ-1となる範囲内に、炭素構造に由来するＸ線回折ピーク以外のＸ線回折ピークが確認された。
【０１６７】
（実施例７の中空糸炭素膜の評価）
実施例７の中空糸炭素膜においては、第２の炭素膜においてナトリウム元素および硫黄元素の存在が確認されており、第２の炭素膜におけるナトリウム元素含有量および硫黄元素含有量は、それぞれ、第１の炭素膜におけるナトリウム元素含有量および硫黄元素含有量よりも多かった。また、細孔径が小さく、ＳＰＥＳから形成されて親水性が大きい第２の炭素膜により、酢酸エチルの透過が阻止されて、水が選択的に分離されて第２の炭素膜を透過し、細孔径が比較的大きいＰＰＯから形成されて、親水性が小さい第１の炭素膜において、水が効率よく透過し、中空糸炭素膜の中空部へ速やかに放散させることができる結果、透過流量および分離係数がそれぞれ高くなり、透過液中の酢酸エチル濃度が低くなった。また、実施例７の中空糸炭素膜の第２の炭素膜においても、広角Ｘ線回折法によって測定されたＸ線回折ピークの散乱ベクトルｑが５ｎｍ-1〜５０ｎｍ-1となる範囲内に、炭素構造に由来するＸ線回折ピーク以外のＸ線回折ピークが確認された。
【０１６８】
（比較例１の中空糸炭素膜の評価）
比較例１の中空糸炭素膜は、実施例１〜７の中空糸炭素膜と比較して、透過流量および分離係数が小さくなるとともに、透過液の酢酸エチル濃度が高くなっていた。また、浸透気化分離法による評価後の中空糸炭素膜は、酢酸エチルの吸着により、大きく膨潤していた。この吸着した酢酸エチルにより、水の透過が阻害されるため、透過流量が低い値を示したものと思われる。また、比較例１の中空糸炭素膜においては、金属元素および硫黄元素の存在は確認されなかった。さらに、広角Ｘ線回折法によって測定されたＸ線回折ピークの散乱ベクトルｑが５ｎｍ-1〜５０ｎｍ-1となる範囲内に、炭素構造に由来するＸ線回折ピーク以外のＸ線回折ピークも確認されなかった。
【０１６９】
（比較例２の中空糸炭素膜の評価）
比較例２の中空糸炭素膜は、ＳＰＰＯから形成されているため、細孔径が比較的小さく、親水性が比較的高いため、分離係数が高く、透過液の酢酸エチル濃度も低かったが、透過流量は非常に小さかった。また、比較例２の中空糸炭素膜においては、金属元素および硫黄元素の存在が確認された。さらに、広角Ｘ線回折法によって測定されたＸ線回折ピークの散乱ベクトルｑが５ｎｍ-1〜５０ｎｍ-1となる範囲内に、炭素構造に由来するＸ線回折ピーク以外のＸ線回折ピークも確認された。
【０１７０】
（比較例３の中空糸炭素膜の評価）
比較例３の中空糸炭素膜は、ＳＰＥＳから形成されているため、細孔径が比較的小さく、親水性が比較的高いため、分離係数が高く、透過液の酢酸エチル濃度も低かったが、透過流量は最も小さかった。また、比較例３の中空糸炭素膜においては、金属元素および硫黄元素の存在が確認された。さらに、広角Ｘ線回折法によって測定されたＸ線回折ピークの散乱ベクトルｑが５ｎｍ-1〜５０ｎｍ-1となる範囲内に、炭素構造に由来するＸ線回折ピーク以外のＸ線回折ピークも確認された。
【０１７１】
（まとめ）
上記の結果から、実施例１〜７の中空糸炭素膜は、比較例１〜３の中空糸炭素膜と比べて、水の分離性能および透過性能がともに優れることが確認された。また、実施例１〜７の中空糸炭素膜は、多孔質基材からなる支持体を用いない自立型の中空糸炭素膜であるため、容易に製造することができ、かつ分離膜モジュール等の装置の小型化を可能とすることができる。
【０１７２】
また、第２の炭素膜の厚さが５００ｎｍ以上１０μｍ以下の範囲内にある実施例１〜３および実施例６〜７の中空糸炭素膜は、第２の炭素膜の厚さがその範囲内にない実施例４〜５の中空糸炭素膜と比べて、分離性能および透過性能を両立できることが確認された。
【０１７３】
今回開示された実施の形態および実施例はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【０１７４】
本発明は、中空糸炭素膜、分離膜モジュールおよび中空糸炭素膜の製造方法に利用することができる。
【符号の説明】
【０１７５】
１  第１の炭素膜、２  第２の炭素膜、３  中空部、１０  中空糸炭素膜、１１，１２  接着剤、１３  矢印、１４，１５  キャップ、２０  分離膜モジュール、３１  スターラー、３２  酢酸エチル水溶液、３３  容器、３４  恒温槽、３５  攪拌子、３６  冷却トラップ、３７  液体窒素、３８  温度計、３９  保温テープ、４０  ストップバルブ、４１  圧力計、４２  ストップバルブ、４３  真空ポンプ、４４，４５  ステンレスチューブ。
【図１】
0005853530.tif 000015
【図２】
0005853530.tif 000016
【図３】
0005853530.tif 000017
【図４】
0005853530.tif 000018
【図９】
0005853530.tif 000019
【図１０】
0005853530.tif 000020
【図５】
0005853530.tif 000021
【図６】
0005853530.tif 000022
【図７】
0005853530.tif 000023
【図８】
0005853530.tif 000024